(57)【要約】【課題】  ライナー付きキャップの製造方法及びライナー付きキャップ並びにキャップ付きボトルにおいて、優れた開栓性、シール性、衛生性、リサイクル性及び成型加工性等を有すること。【解決手段】  天板部２と該天板部２の周縁から垂下した筒状周壁部３とからなるキャップシェル４内にライナー５を設置し、ボトルの口金部を閉栓可能なライナー付きキャップ１を作製する方法であって、キャップシェル４内に円盤状の硬質シート５ａを天板部２内面に接した状態に挿入する硬質シート設置工程と、挿入状態の硬質シート５ａ上に硬質シート５ａよりも柔軟な軟質層５ｂを樹脂成型により形成する軟質層形成工程と、を有している。【選択図】      図１
2008213039.tif 000002
【特許請求の範囲】
【請求項１】
天板部と該天板部の周縁から垂下した筒状周壁部とからなるキャップ本体内にライナーを設置し、容器の口部を閉栓可能なライナー付きキャップを作製する方法であって、
前記キャップ本体内に円盤状の硬質シートを前記天板部内面に接した状態に挿入する硬質シート設置工程と、
挿入状態の前記硬質シート上に前記硬質シートよりも柔軟な軟質層を樹脂成型により形成する軟質層形成工程と、を有していることを特徴とするライナー付きキャップの製造方法。
【請求項２】
請求項１に記載のライナー付きキャップの製造方法において、
前記筒状周壁部に前記天板部から離間した位置に内側に向かって突起したライナー係止突起を設けておき、
前記硬質シート設置工程で、前記硬質シートを前記ライナー係止突起と前記天板部との間に挿入し、
前記軟質層形成工程で、前記軟質層を前記硬質シートに対して同軸かつ小さい外径で前記ライナー係止突起よりも内側に形成することを特徴とするライナー付きキャップの製造方法。
【請求項３】
請求項２に記載のライナー付きキャップの製造方法において、
前記硬質シートの外周縁部の内側と前記ライナー係止突起の外側との距離をＷ（ｍｍ）、前記硬質シートの外周縁部と前記ライナー係止突起との間隔をｈ（ｍｍ）としたとき、ｈとＷとが、
ｈ（ｍｍ）＝３Ｗ（ｍｍ）＋１とｈ＝０とＷ＝２とで囲まれる範囲に設定されていることを特徴とするライナー付きキャップの製造方法。
【請求項４】
請求項１から３のいずれか一項に記載のライナー付きキャップの製造方法において、
前記硬質シートの厚さをｔ（ｍｍ）とし、曲げ弾性率をｆ（ＭＰａ）とした際、ｔ×ｆを１５０以上とすることを特徴とするライナー付きキャップの製造方法。
【請求項５】
請求項１から４のいずれか一項に記載のライナー付きキャップの製造方法において、
前記軟質層の前記容器の口部に接する部分の厚さを、他の部分よりも厚くすることを特徴とするライナー付きキャップの製造方法。
【請求項６】
請求項１から５のいずれか一項に記載のライナー付きキャップの製造方法において、
前記天板部と前記ライナーとの間に、不揮発性有機液体を塗布することを特徴とするライナー付きキャップの製造方法。
【請求項７】
請求項６に記載のライナー付きキャップの製造方法において、
前記ライナーの面積をＳ（ｃｍ２）とし、前記不揮発性有機液体の塗布量をＹ（ｍｇ）としたとき、前記不揮発性有機液体の塗布量を、
Ｙ＝ａＳで、ａが０．０１〜１．００の範囲に入るように設定していることを特徴とするライナー付きキャップの製造方法。
【請求項８】
請求項１から７のいずれか一項に記載のライナー付きキャップの製造方法において、
前記不揮発性有機液体が、シリコーンオイル又はグリセリンであることを特徴とするライナー付きキャップの製造方法。
【請求項９】
請求項１から８のいずれか一項に記載のライナー付きキャップの製造方法により作製されたことを特徴とするライナー付きキャップ。
【請求項１０】
天板部と該天板部の周縁から垂下した筒状周壁部とからなるキャップ本体と、
前記天板部の内面に設けられたライナーと、を備え、
前記ライナーが、前記天板部の内面に接して配された硬質シートと、
前記硬質シート上に樹脂成型で形成され前記硬質シートよりも柔軟な軟質層と、を備えた多層構造を有していることを特徴とするライナー付きキャップ。
【請求項１１】
ライナー付きキャップを備えたボトルであって、
前記ライナー付きキャップが、請求項９又は１０に記載のライナー付きキャップであることを特徴とするキャップ付きボトル。
【発明の詳細な説明】
【技術分野】
【０００１】
本発明は、開栓性、シール性、衛生性、リサイクル性及び成型加工性等に優れたライナー付きキャップ及びこの製造方法並びにキャップ付きボトルに関する。
【背景技術】
【０００２】
一般に、ガラスビン、ＰＥＴボトル、アルミボトル等のキャップ（容器蓋）は、合成樹脂製ライナーを具備したものが広く使用されている。金属性キャップの場合は、アルミ薄板、ブリキ薄板、クロム鍍金薄板（ＴＦＳ）等の両面に数回の塗装を繰り返し、打ち抜き成形したものをキャップシェル（キャップ殻体）とし、これに予めディスク状に成形したもの（ディスク成形体）を挿入する方法（ディスク挿入方法）、ディスク成形体を挿入後中心部で熱接着する方法（ディスク挿入接着方法）、塩ビゾルのようにライナー材をキャップシェルに流し込み、加熱によりゲル化と同時に接着する方法（ライニング方式）、溶融樹脂をキャップシェルの中に入れ熱接着、型押しする方法（インシェルモールド方法）などがある。
【０００３】
これらの方式は一長一短があり、ディスク挿入方式やディスク挿入接着方式は製造設備が比較的安価であるが、ライナーが単層であるために酸素バリアー性が劣るものが多い。また、シートからディスク状にライナーを打ち抜くために、ライナーの抜き屑が発生し、材料の歩留まりが悪い不都合がある。これらライナーは再生可能であるが、食品用途には一度使用したものが混じり、使用した場合、液に接する面に再生品の一部が触れる。このため、衛生面を考慮して通常、打ち抜き屑は同じものには再使用しない。またシートであるため、シールに関係しない中央部を少なくするということができず、ライナー重量が大きくなる。
【０００４】
一方、ライニング方式は、シール部のみにライナー材を配置することができるが、その材料が主に塩ビゾルであるため衛生面で懸念される面がある。また、インシェルモールド方式は、ライナー材の使用量については比較的効率がよいが、大量生産に向いている反面、少量生産に不向きである。また、ライナー材を押出機から押し出し、半溶融状態でカットするため、押出成型性が良くない材料は使用できず、使用可能な材料は限定される。さらに、一般に開栓トルク値が高くなるため、滑剤を多用する傾向がある。
【０００５】
これらに対し、多層構造のライナー材が提案されている。このライナー材は、硬度の高い樹脂と硬度の低い樹脂とを張り合わせ、硬度の高い樹脂で良好な打ち抜き性、キャップ挿入性を得ると共にシール後の形状保持性、開栓時の低開栓トルクを発現させ、硬度の低い樹脂でシール性を発現させる方式である。すなわち、このライナー材は、良好なシール性及び開栓性が得られる。従来、このような多層構造のライナー材としては、例えば特許文献１では、ＰＰ（ポリプロピレン）樹脂とエラストマーとを一定の割合で積層したものが提案されている。しかしながら、この方式では、シートからディスク状に打ち抜いてライナーとするため、抜き屑が発生しライナー自体のコストを上げる要因になる。また、硬質部材と軟質部材とを貼合するために共押出で成型するが、打ち抜き屑の再生使用ができないので、材料の有効使用率は低い。
【０００６】
また、特許文献２では、アルミシートを打ち抜き、絞り加工を加えたものを使用して、これに合成樹脂ライナーを付着したパッキンについて提案している。しかしながら、この方式では、アルミ板にライナー接着塗料を塗布した後、打ち抜き絞り加工を施し、ライナー材を加熱接着（ライナー及びシェルの加熱接着）する工程が多くなり、コストも増大するので実用的ではない。また、樹脂（ＰＰ樹脂等）と比べ、アルミシートの打ち抜き屑のリサイクルも簡単ではない。
【０００７】
【特許文献１】特開２００６−７６５７５号公報
【特許文献２】特開２００３−３２１０４０号公報
【発明の開示】
【発明が解決しようとする課題】
【０００８】
上記従来の技術には、以下の課題が残されている。
上記キャップのライナー製造方式のうち、押出機でライナー材を溶融させた状態でシェルに入れて型押しする成形法が一般的であるが、このときシェルの内面に塗布された接着塗料とライナー材とが全面に接着してしまうことになる。このとき、ライナー材をシェル内面に接着させないと型押しした金型にライナー樹脂が接着し、シェルにライナー材が残らない状態になり、キャップにライナーを形成できない。このため、金属キャップの場合、ライナー材に接着する塗料が塗布されているが、ライナー材が全面に接着した状態のキャップで容器にキャッピングした場合、ライナーが動きにくいため、容器の形状に追随しにくくシールが充分でない場合がある。したがって、容器口部に接する部分のライナー材は、フレキシブル即ち非接着であることが望ましい。
【０００９】
しかし、この場合でも開栓する時、ライナー材はキャップと強固に接着しているため、容器とライナーとの間で摺動する。この場合、容器とライナーとの密着が強いため、開栓（ライナーと容器口部との摺動）するためには大きな力が必要である（開栓トルクが高い）。このため、通常ライナー材に滑剤を添加し、ライナー材の表面に滑剤を介在させ開栓トルクが下がるようにするが、滑剤の添加量が少ないと、滑剤の滑性効果は認められず、多すぎるとライナー表面に浮いた滑剤が内容物の上に落下し、異物となる。このため、適正な滑剤量の使用が求められるが、種々の条件に影響を受けるため、適性量を決めるのが困難である。したがって、この場合、しばしば開栓トルクが高すぎるという問題が発生する、又は滑剤が内容物に浮く、あるいは両方の問題が同時に発生する。
【００１０】
この解決方法として上記特許文献１、２に示すような多層シートのライナー材が提案されている。これは、ライナーがキャップシェルと接する方に硬質で滑性のある摺動層（硬質層）を配すると共に、容器口部に接する方に柔軟な密封層（軟質層）を配置した多層シートライナー材である。このライナー材は、開栓時には摺動層とキャップシェルとの間でずれるため、少ない力で開栓することができる。また、容器口部に接する部分に滑剤を使用する必要が無いか、使用しても少量のため滑剤の浮きという問題は発生しない。
【００１１】
しかし、この多層ライナー材は、上述したように、シートに作成後、ディスク状に打ち抜いてキャップシェルに挿入して使用するため、多量の抜き屑が発生するが、この抜き屑は多層であるため再利用（リサイクル）が難しい。また、この多層シートは、二本のローラーで圧延して作るので、全てほぼ均一の厚さになるために多様な成型加工性が得られず、インシェルモールドタイプの様にシール部以外のところを薄くして使用量を少なくするという方法や、ライナー中央に種々の形状を作り、ライナーの液切れ性を向上させる等の対策が取れない。
【００１２】
本発明は、前述の課題に鑑みてなされたもので、開栓性、シール性、衛生性、リサイクル性及び成型加工性等に優れたライナー付きキャップ及びこの製造方法並びにキャップ付きボトルを提供することを目的とする。
【課題を解決するための手段】
【００１３】
本発明は、前記課題を解決するために以下の構成を採用した。すなわち、本発明のライナー付きキャップの製造方法は、天板部と該天板部の周縁から垂下した筒状周壁部とからなるキャップ本体内にライナーを設置し、容器の口部を閉栓可能なライナー付きキャップを作製する方法であって、前記キャップ本体内に円盤状の硬質シートを前記天板部内面に接した状態に挿入する硬質シート設置工程と、挿入状態の前記硬質シート上に前記硬質シートよりも柔軟な軟質層を樹脂成型により形成する軟質層形成工程と、を有していることを特徴とするライナー付きキャップの製造方法。
【００１４】
また、本発明のライナー付きキャップは、天板部と該天板部の周縁から垂下した筒状周壁部とからなるキャップ本体と、前記天板部の内面に設けられたライナーと、を備え、前記ライナーが、前記天板部の内面に接して配された硬質シートと、前記硬質シート上に樹脂成型で形成され前記硬質シートよりも柔軟な軟質層と、を備えた多層構造を有していることを特徴とする。
【００１５】
これらのライナー付きキャップの製造方法及びライナー付きキャップでは、硬質シート上に硬質シートよりも柔軟な軟質層を樹脂成型により形成するので、硬質シートをディスク状に打ち抜いた際の多量の抜き屑が単層であり、再利用（リサイクル）ができると共に、打ち抜いた硬質シートに表裏がなく、キャップ本体への挿入時に表裏の選択をする必要がない。また、軟質層と硬質シートとの多層構造であるので、軟質層によって高いシール性を得られると共に、軟質層に比べて滑性の高く摩擦抵抗の低い硬質シートによってライナーがキャップ本体に対して自由に回転して高い開栓性と耐落下衝撃性能が得られ、多量の滑剤を添加する必要がない。さらに、軟質層だけを樹脂成型により形成するので、多様な形状の軟質層を得ることができ、必要に応じて部分的厚さを個別に設定して材料の使用量を低減することができる。また、溶融した軟質材料を硬質シート上に置き、樹脂成型するので、硬質シート表面は完全に無菌状態になり、衛生的に優れたキャップが得られる。なお、硬質シートに予め印刷を施す場合でも、印刷面が軟質層によりカバーされて直接内容物と接触しないために衛生的に優れている。
【００１６】
また、本発明のライナー付きキャップの製造方法は、前記筒状周壁部に前記天板部から離間した位置に内側に向かって突起したライナー係止突起を設けておき、前記硬質シート設置工程で、前記硬質シートを前記ライナー係止突起と前記天板部との間に挿入し、前記軟質層形成工程で、前記軟質層を前記硬質シートに対して同軸かつ小さい外径で前記ライナー係止突起よりも内側に形成することを特徴とする。
硬質シート上に軟質層をモールドパンチで型押しし樹脂成型する際に、モールドパンチに軟質層が付着してしまいモールドパンチを離すときにライナー全体が引き上げられ、抜け出てしまう現象が発生する場合がある。また、開栓時に容器の口部に軟質層が付着してライナー全体がキャップ本体から外れたり、口部に残ったりする場合もある。この対策として、この本発明のライナー付きキャップの製造方法では、軟質層を硬質シートに対して同軸かつ小さい外径でライナー係止突起よりも内側に形成するので、モールドパンチや容器の口部に軟質層が付着してしまってライナー全体が引っ張られても、ライナー係止突起に硬質シートの外縁部が当たって係止され、ライナーがキャップ本体から抜けてしまうことを抑制することができる。
【００１７】
さらに、本発明のライナー付きキャップの製造方法は、前記硬質シートの外周縁部の内側と前記ライナー係止突起の外側との距離をＷ（ｍｍ）、前記硬質シートの外周縁部と前記ライナー係止突起との間隔をｈ（ｍｍ）としたとき、ｈとＷとが、ｈ（ｍｍ）＝３Ｗ（ｍｍ）＋１とｈ＝０とＷ＝２とで囲まれる範囲に設定されていることを特徴とする。すなわち、このライナー付きキャップの製造方法では、硬質シートとライナー係止突起との位置関係が上記の範囲に設定されているので、硬質シートとライナー係止突起との接触を防ぎ、開栓トルクの増加を防止すると共に、ライナーの脱落を防止することができる。
【００１８】
また、本発明のライナー付きキャップの製造方法は、前記硬質シートの厚さをｔ（ｍｍ）とし、曲げ弾性率をｆ（ＭＰａ）とした際、ｔ×ｆを１５０以上とすることを特徴とする。すなわち、このライナー付きキャップの製造方法では、硬質シートの厚さをｔ（ｍｍ）とし、曲げ弾性率をｆ（ＭＰａ）とした際、ｔ×ｆを１５０以上とすることにより、モールドパンチや容器の口部に軟質層が付着して引っ張られて硬質シートがライナー係止突起に当接した際に、硬質シートの高い曲げ弾性によってライナー係止突起から抜けることを防ぐことができる。
【００１９】
また、本発明のライナー付きキャップの製造方法は、前記軟質層の前記容器の口部に接する部分の厚さを、他の部分よりも厚くすることを特徴とする。すなわち、このライナー付きキャップの製造方法では、軟質層の容器の口部に接する部分の厚さを、他の部分よりも厚くすることにより、高いシール性を得ることができると共に、口部に接する部分以外は薄くすることができ、軟質材料の使用量を低減することで、低コスト化を図ることができる。
【００２０】
また、本発明のライナー付きキャップの製造方法は、前記天板部と前記ライナーとの間に、不揮発性有機液体を塗布することを特徴とする。すなわち、このライナー付きキャップの製造方法では、天板部とライナーとの間に不揮発性有機液体を塗布するので、ライナーの付着性及びガスバリアー性の向上を図ることができる。
【００２１】
さらに、本発明のライナー付きキャップの製造方法は、前記ライナーの面積をＳ（ｃｍ２）とし、前記不揮発性有機液体の塗布量をＹ（ｍｇ）としたとき、前記不揮発性有機液体の塗布量を、Ｙ＝ａＳで、ａが０．０１〜１．００の範囲に入るように設定していることを特徴とする。すなわち、ライナー付きキャップの製造方法では、不揮発性有機液体の塗布量を、上記範囲に入るように設定しているので、ライナーの面積に応じた滲み出しのない適正な塗布量と良好なガスバリアー性とを得ることができる。
【００２２】
また、本発明のライナー付きキャップの製造方法は、前記不揮発性有機液体が、シリコーンオイル又はグリセリンであることが好ましい。すなわち、このライナー付きキャップの製造方法では、不揮発性有機液体が、シリコーンオイル又はグリセリンであるので、ガスバリアー性が著しく向上する。なお、不揮発性有機液体としてグリセリンを選択すると、水の添加によって不揮発性有機液体の動粘度を容易に調整することができる。
【００２３】
また、本発明のライナー付きキャップは、上記本発明のライナー付きキャップの製造方法により作製されたことを特徴とする。
また、本発明のボトルは、ライナー付きキャップを備えたボトルであって、前記ライナー付きキャップが、上記本発明のライナー付きキャップであることを特徴とする。
すなわち、これらのライナー付きキャップ及びキャップ付きボトルでは、硬質シート上に樹脂成型により軟質層が形成されているので、上述したように、開栓性、シール性、衛生性、リサイクル性及び成型加工性等に優れている。
【発明の効果】
【００２４】
本発明によれば、以下の効果を奏する。
すなわち、本発明に係るライナー付きキャップの製造方法及びライナー付きキャップ並びにキャップ付きボトルによれば、硬質シート上に軟質層を樹脂成型により形成するので、硬質シートの抜き屑をリサイクルできると共に、軟質層の高い成型加工性が得られ、さらには高いシール性、開栓性、衛生性、耐フレーバー性、非移行性及び耐落下衝撃性能を得ることができる。
【発明を実施するための最良の形態】
【００２５】
以下、本発明に係るライナー付きキャップの製造方法及びライナー付きキャップ並びにキャップ付きボトルの一実施形態を、図１から図３を参照しながら説明する。
【００２６】
本実施形態のキャップ１は、図１及び図２に示すように、天板部２と該天板部２の周縁から垂下した筒状周壁部３とからなる有底筒状で金属製のキャップシェル（キャップ本体）４と、天板部２の内面に脱落しない状態で設けられた板状の合成樹脂製のライナー５とを備えている。
また、本実施形態のキャップ付きボトル（容器）６は、上記キャップ１を口金部（口部）７に巻き締めた状態で備えている。
【００２７】
上記キャップシェル４は、例えばアルミニウム又はアルミニウム合金の板材から加工されたものであり、該板材は、内外面を塗装（内面：サイズニス＋トップコート、外面：サイズコート＋トップコート（ツヤニス））した塗装板を使用している。なお、内外面トップコートには、必要に応じ各種滑剤添加タイプを使用している。例えば、上記天板部２内面には、エポキシフェノール等の樹脂に滑剤としてポリオレフィン系ワックス等が添加された塗料が焼付けと塗布されている。
【００２８】
上記ライナー５は、天板部２の内面に接して配された硬質シート５ａと、硬質シート５ａ上に樹脂成型で形成され硬質シート５ａよりも柔軟な軟質層５ｂと、を備えた多層構造を有しており、キャップシェル４に密封効果を持たせるものである。
また、上記硬質シート５ａは、その厚さをｔ（ｍｍ）とし、曲げ弾性率をｆ（ＭＰａ）とした際、ｔ×ｆを１５０以上とするように設定されている。また、硬質シート５ａの厚さは、０．１ｍｍ〜１．０ｍｍ、より好ましくは０．２ｍｍ〜０．８ｍｍに設定される。
【００２９】
さらに、上記軟質層５ｂは、そのボトル６の口金部７に接する部分の厚さが、他の部分よりも厚く設定される。また、軟質層５ｂの口金部７に接する部分の厚さは、０．１ｍｍ〜０．９ｍｍに設定される。
また、軟質層５ｂは、硬質シート５ａに対して同軸かつ小さい外径の円形に形成されている。
【００３０】
上記筒状周壁部３は、ナール８、ライナー係止突起９、ミシン目１０、ビード１１及びスカート部１２を備えている。上記ライナー係止突起９は、筒状周壁部３の内側に凹んだ断面三角形状または半円形状をなし、周方向に間隔をおいて複数個配され内方に突出形成されたものであり、上述したように、ライナー５をその下面側から支持する機能と実質上の洗浄口の役目を有する。なお、ライナー係止突起９は、内方に突起を周方向帯状に生成することによって形成しても構わない。
【００３１】
このライナー係止突起９は、ほぼ等間隔に複数個形成されており、その位置は天面から硬質シート５ａの厚さ、またはさらに１．０ｍｍまでの間に設置されている。また、図４においてライナー係止突起９の深さ寸法（押し込み量）Ｄ０は、キャップの径、硬質シート５ａの厚さにもよるが、Ｄ０≦キャップ半径（Ｒ１）−ボトル口部半径（Ｒ２）−アルミ板厚（ｔ０）である。実際は、柔軟材をモールドするときの金型の都合上、０．２ｍｍ以上小さいことが好ましい。ただし、Ｄ０が小さすぎるとライナー５も係止が不十分になり、ライナー５の脱落の原因になる。通常は０．５〜２．０ｍｍである。
【００３２】
また、硬質シート５ａの外周縁部の内側とライナー係止突起９の外側との距離Ｗの寸法も重要である。すなわち、Ｗ≦Ｄ０−アルミ板厚（ｔ０）−硬質シート５ａの厚さ（ｔ）で無ければならない。好ましくは−０．２ｍｍ〜２．０ｍｍの範囲内とし、より好ましくは０〜２．０ｍｍの範囲内とする。
【００３３】
さらに、硬質シート５ａの外周縁部とライナー係止突起９との間隔（ｈ）は、小さすぎるとライナー５がライナー係止突起９と接触し、開栓トルクが高くなる原因になり、大きすぎるとライナー５の脱落の原因になる。好ましくは０．０ｍｍ〜２．０ｍｍの範囲内である。このｈは、ライナー脱落に関してＷと相関が有り、ライナー５が脱落、またはずれない範囲は、ｈを縦軸に、Ｗを横軸にとると、ｈ（ｍｍ）＝３Ｗ（ｍｍ）＋１とｈ＝０とＷ＝２の範囲に入ることが好ましい。より好ましくは、ｈ（ｍｍ）＝３Ｗ（ｍｍ）＋０．４とｈ＝０とＷ＝２で囲まれる範囲である。
【００３４】
上記キャップ１は、ガラスビン、ＰＥＴボトル等の樹脂ビン、アルミニウム合金等の金属で成型したいわゆるボトル缶等のボトル本体１３に被せられ、キャップ１にキャッピング加工を施すことにより、キャップ１が口金部７に巻き締められて被着され、キャップ付きボトル（以下、単にボトルとも称する）６とされる。
上記キャッピング加工工程は、プレッシャーブロック、ネジローラー、スカートローラー等からなるキャッピング装置を用いて行われる。
【００３５】
すなわち、口金部７に被せたキャップ１の天板部２を、プレッシャーブロックでボトル底部の方向に押圧し、この状態でプレッシャーブロックによる絞り加工により、キャップ１の肩部に段差部１４を形成する。さらに、この状態でネジローラーによりネジ部７ａを形成し、スカートローラーで口金部７のカブラ部７ｂにスカート部１２を巻きつけることで、キャッピング加工が行われる。
【００３６】
このようにキャップ１が口金部７に巻きつけられることにより、キャップ１は天板部２の内面側のライナー５が口金部７に圧接される状態になる。これによりボトル６の内容物が密封された状態になる。なお、内容物の充填は、当然にキャップ１をボトル６に被せる直前に行われる。
一方、開栓するときは、キャップ１を回してミシン目１０から切断し、キャップ１を口金部７から外すことにより、口金部７が開栓され内容物が取り出されることになる。
そして、取り外したキャップ１を口金部７に再び取り付けることにより、再閉栓することが可能になっている。
【００３７】
なお、上記キャップ１は、合成樹脂製であっても構わず、この場合、主にポリプロピレン、ポリエチレン等の合成樹脂を原料に、射出成型、圧縮成型等で成型されたキャップシェルにライナーを挿入したものとされる。合成樹脂のキャップシェルは、成型時にネジ部、ナール、ＰＰバンド部が成型されるものが多い。なお、ミシン目は、後加工で入れるものもある。
【００３８】
合成樹脂製のキャップの場合、施栓は口金部７に被せ回転させながら締めこむ方法が一般的である。このときＰＰバンド部が口金部７のカブラ部７ｂに係止される。開栓は施栓時と逆に回転させることにより、口金部７のネジに沿って開栓される。このときＰＰバンド部は、口金部７のカブラ部７ｂに係止されているためミシン目から切断され、開栓したことが明示されることになる。この場合も必要に応じ再閉栓することができる。
【００３９】
次に、本実施形態のライナー付きキャップ１の製造方法を、金属キャップの場合について図３を参照して説明する。
【００４０】
例えば、３８ＰＰキャップの場合、アルミニウム製のキャップシェル４を作製するには、図３に示すように、まず厚さ０．２５ｍｍアルミ板２１に、内外面を塗装する。通常、内面をサイズコート、トップコートを施し、外面をサイズコート、必要に応じて印刷し、次にトップコート（ツヤニス）を塗布する。これらの厚さは、一般に１〜１０μｍであり、各々は１５０℃〜２００℃で８〜１２分焼付け乾燥される。これに、潤滑剤を塗布しプレス２２で打ち抜く。さらに後工程で、ナーラー２３によりミシン部１０、グルーブ、ナール８等の加工を施しキャップシェル４を作製する。
【００４１】
次に、ライナー５を作製する方法を、図３を参照して説明する。
従来は、ライナー材を生産する場合、例えば押出機でシートを作り、ディスク状に打ち抜いてそれを金型にいれ、射出成型機を使ってインサート成形でエラストマーを作る。
【００４２】
あるいは、二色成型機で硬質層とエラストマー層とを交互に成形、貼合する方法が取られる。この方法で成形されたライナーを、ホッパーを使い整列させてキャップシェルに挿入する方法が一般的である。
なお、この方法でキャップを生産する場合、ライナーは生産のコストが高くなる。また、特別な金型及び特殊な製造機（二色成型機等）が必要であり、生産速度が著しく劣る。さらに、成形したライナーの表裏を揃え、整列するための装置が必要になる。
【００４３】
これに対し、本実施形態の製法は、以下の通りで生産性、コスト面でも優れている。本実施形態の製法では、図３に示すように、まずＴダイ２４を備えた押出機２５から硬質シート５ａとなるＰＰ単層シート２７を押出す。これをシートライナー機３０でディスク状の硬質シート５ａに打ち抜き、キャップシェル４に挿入する。このときの表裏の選択はない。
このキャップシェル４には、ライナー係止突起９が形成されており、一度挿入された硬質シート５ａのディスクは抜け難い構造になっている。このときの硬質シート５ａの厚さは、０．１〜１．０ｍｍに設定されるが、好ましくは０．２〜０．８ｍｍに設定される。なお、０．１ｍｍ未満であると、硬質シート５ａとしての機能が十分ではない。
【００４４】
次のインシェルモールド工程で押出機２５から押し出され溶融されたエラストマー等軟質樹脂の一定量を、硬質シート５ａが挿入されたキャップシェル４に入れ、直ちに冷却された金型で一定のライナー形状とされた軟質層５ｂを形作る。この軟質層５ｂの形状は、上述したように、硬質シート５ａの外径より小さくかつ同心円を描いている。この樹脂成型の場合、硬質シート５ａとエラストマーの軟質層５ｂとは材料を選ぶことにより完全に接着するが、接着が弱い場合、シート成形された後、シートの表面をコロナ放電処理、グロー放電処理、プラズマ処理、アンカーコート処理、フレーム処理、接着剤塗布等の表面処理の工程を加えても良い。この場合、表面処理はエラストマー等と接着する面のみでよい。
【００４５】
このときの硬質シート５ａの厚さが０．１ｍｍ未満だと、インシェルモールドされた軟質樹脂の軟質層５ｂと接着した後、モールドパンチから軟質層５ｂの樹脂が離れず、硬質シート５ａと共にキャップシェル４から抜け出してしまうという現象が発生する。また、この硬質シート５ａは厚さと硬さとが重要であり、硬質シート５ａの厚さをｔし、その曲げ弾性率ｆとした時、ｔ×ｆの値が１５０以上であることが好ましい。ｔ×ｆの値が１５０未満であると、柔軟材料を溶融して硬質シート５ａに載せ、モールドパンチで型押しした場合、パンチに軟質層５ｂの軟質部材が付着し、キャップシェル４から硬質シート５ａもろとも引き上げられてしまう場合がある。また、開栓時に口金部７に残ったり、キャップシェル４からはずれて落ちしまう場合がある。  
【００４６】
なお、硬質シート５ａの厚さが１．０ｍｍより厚いと、キャップ用ライナーとしての役割が果たせない。この硬質シート５ａの打ち抜き屑２８は、通常直ちにチョッパーでチップに粉砕されてリサイクル材として使用され、また硬質シート５ａとして再生される。
キャップシェルが樹脂製の場合では、該キャップシェルが金属製のキャップシェル４とほぼ同一であるがキャップがキャップシェルの内側に予めボトル口部に設置されている雄ネジと嵌合する雌ネジが設置されている。これを射出成形、又は圧縮成形で成形した後、必要に応じてミシン目工程、ベントホール工程、外面印刷工程等を施し、上述のアルミキャップと同様に、硬質シート５ａを挿入後、溶融軟質ライナー材を硬質シート５ａ上に供給し、冷却パンチで型押しすることにより軟質層５ｂを形成し、本発明のキャップが提供できる。
【００４７】
このライナー５とキャップシェル４とは回転方向に自在であるため、キャップ１をボトル本体１３から開栓する際、キャップ１の回り始めの開栓トルクはライナー５の硬質シート５ａとキャップシェル４との間の抵抗だけになる。この場合、硬質シート５ａは、口金部７と接触している軟質層５ｂとは異なり、摩擦抵抗が低いため温度依存性の少ない適性な開栓トルク値が得られる。
【００４８】
本実施形態のキャップ１の開栓においては、まずライナー硬質層５ａとキャップシェル４との間で摺動し、しかる後、ライナー５を回転させること無く、キャップシェル４が回転すると共に、ライナー５をライナー係止突起９により引き上げる方式である。この場合、ライナー５を口金部７から持ち上げる力は、キャップシェル４の回転により得られるので、非常に低い回転トルクで充分である。この場合、軟質層５ｂに多量の滑剤を添加する必要はなく、滑剤がライナー５からブリードし、内容物の上に落下する等の問題は発生しない。
【００４９】
従来の硬質部材と柔軟部材とからなる多層シートのライナーの場合、口金部７とライナーとの密封性が高くてもライナー天面からの酸素透過が有り、キャップとしての充分な酸素バリアー性が得られない場合がある。この多層シートのライナーのバリアー性を上げるには、柔軟部材はバリアー性が低いため、硬質部材と柔軟部材との間にバリアー性の高い樹脂を積層するという方法がとられるが、装置が大掛かりとなり、実用的ではない。またこの場合、打ち抜き屑等は再生不可能である。
【００５０】
これに対し本実施形態では、硬質シート５ａの上にバリアーフイルムを貼合、あるいはＤＬＣ（ダイアモンド状硬質炭素膜）等の無機皮膜を貼合、あるいは蒸着し、さらにこれらをディスク状に打ち抜き、キャップシェル４に挿入し、この上に柔軟部材の軟質層５ｂをモールドすることにより、ガスバリアー性を上げたキャップを提供することができる。あるいは硬質シート５ａに、ナイロン、ＰＥＴ、ＰＡＮ、ＥＶＯＨ等のバリアー性の有る材料を使用することもできる。
【００５１】
ボトル６に詰められた飲料は、充填、キャッピング後開栓する場合、飲料がキャップ１内天面に付着していて、開栓と同時にキャップ１内面に付着した飲料が落下し、衣服を汚したりする問題が発生する。この場合、インシェルモールドタイプのライナーでは、ライナー中央から放射状、あるいは平行の溝、畝等の一定の形状を作ることで、キャップ１内面に付着した飲料が一箇所に集まり、大きな塊となって落下しないような工夫がなされている。しかし、多層シートのライナーの場合、表面が平坦であるためライナー表面に種々の形状を施すことは難しい。一方、本実施形態では、軟質層５ｂを成形するとき、上記一定の形状を付与することは簡単である。
【００５２】
従来のシートライナーは、打ち抜かれた後、直接キャップシェルに挿入されるが、本実施形態のライナー５は、これに比べ相対的に薄いため、打ち抜き挿入前に、不揮発性液体（シリコーンオイル又はグリセリンが好ましい）をキャップシェル４の内面に塗布することにより、打ち抜かれ挿入されたライナー５の付着性向上及びキャップ１としての開栓トルク値の低減を図ることができる。また、ライナー５がキャップ天面に密着することにより、キャップ１としてのガスバリアー性が向上する等の特長が得られる。なお、ライナー５の面積をＳ（ｃｍ２）とし、不揮発性有機液体の塗布量をＹ（ｍｇ）としたとき、図６に示すように、不揮発性有機液体の塗布量を、Ｙ＝ａＳで、ａが０．０１〜１．００の範囲に入るように設定している。
【００５３】
この不揮発性液体の必要塗布量は、キャップの径に比例する。少なすぎるとバリアー性の効果が充分ではなく、多すぎるとライナー５とキャップシェル４との間から液が滲み出し、ボトル缶等にキャッピングされたキャップ１を開栓すると、ビン口に液が付着しているという現象が発生する。その塗布量はライナー５の表面状態によっても若干異なるが、ほぼキャップの径に比例させることが好ましい。すなわち、図４及び図５に示すように、硬質シート５ａの外周縁部の内側とライナー係止突起９の外側との距離をＷ（ｍｍ）、硬質シート５ａの外周縁部とライナー係止突起９との間隔をｈ（ｍｍ）としたとき、ｈとＷとが、
ｈ（ｍｍ）＝３Ｗ（ｍｍ）＋１とｈ＝０とＷ＝２とで囲まれる範囲に設定されている。より好ましくは、ｈ（ｍｍ）＝３Ｗ（ｍｍ）＋０．４とｈ＝０とＷ＝２とで囲まれる範囲に設定される。
【００５４】
また、従来のシートライナーは、常温でシートからディスク状に打ち抜き、キャップシェル４に挿入するが、このとき特別な熱処理を加えないのに対し、本実施形態の場合、硬質シート５ａ挿入後、溶融した柔軟ライナー材を硬質シート５ａ上に置き、直ちに押圧成形して軟質層５ｂを形成するため、硬質シート５ａの表面は完全に無菌状態になるので衛生的に優れたキャップ１を供給できる。
【００５５】
さらに、従来のインシェルモールドタイプは、ライナーに印刷することは難しい。これに対して本実施形態では、ディスク状に打ち抜く前に硬質シート５ａに印刷し、これをキャップシェル４に挿入する。そして、その上に溶融した柔軟ライナー材を供給し、直ちに押圧成形して軟質層５ｂを形成することにより、印刷されたライナー５を持ったキャップ１を供給できる。このキャップ１のライナー５は印刷面が直接内容物と接触しないため衛生的に優れている。この印刷は、懸賞キャップ等で使用する場合に有用である。
【００５６】
従来の多層シートライナーは、シートからディスクを打ち抜き挿入するが、そのとき発生する抜き屑は複数の材料が貼合されているため、再生使用することは非常に難しい。一方、本実施形態の製法では、抜き屑２８が発生するのはライナー材の硬質部（硬質シート５ａの抜き屑２８）だけであるので、これをチップ、ペレットにしてリサイクルするのは容易である。また、条件により抜き屑２８を直接リサイクルすることも可能である。したがって、本実施形態の製法では、理論的には硬質シート５ａのライナー材は１００％生産に使用することができる。
【００５７】
また、本実施形態は、耐落下衝撃性等のハンドリング性に優れたキャップ１が提供できる。例えば、充填キャッピングされたボトルを倒立落下でキャップに衝撃を与えた場合、従来のインシェルモールドタイプでは衝撃によりボトルとキャップとの変位量が大きいと、ライナー材がボトルから離れるという現象が発生する。一方、本実施形態では、ライナー５とキャップシェル４とが自由に動ける状態であるので、衝撃を受けた場合、口金部７に密着しているライナー５はキャップシェル４の変位に引きずられる割合が少ないため、良好な耐落下衝撃性能を示す。
【００５８】
また、本実施形態のライナー５は開栓するとき、まず摺動するのはキャップシェル４の内天面とライナー５の摺動層（硬質シート５ａ）であるため、密封層（軟質層５ｂ）が滑る必要がない。このため、密封層が摺動するのに必要な滑剤量を添加する必要が無い。このため、ブリードした滑剤が内容物の上に落下するなどの問題は発生しない。また、滑剤が持つ特有な臭いが内容物に移行する等の問題も発生しない。但し密封層とボトル口部との剥離程度を向上させるために密封層に少量のブロッキング防止剤、滑剤等を使用しても良い。
【００５９】
このように本実施形態では、硬質シート５ａ上に硬質シート５ａよりも柔軟な軟質層５ｂを樹脂成型により形成するので、硬質シート５ａをディスク状に打ち抜いた際の多量の抜き屑２８が単層であり、再利用（リサイクル）ができると共に、打ち抜いた硬質シート５ａに表裏がなく、キャップシェル４への挿入時に表裏の選択をする必要がない。また、軟質層５ｂと硬質シート５ａとの多層構造であるので、軟質層５ｂによって高いシール性を得られると共に、軟質層５ｂに比べて滑性の高く摩擦抵抗の低い硬質シート５ａによってライナー５がキャップシェル４に対して自由に回転して良好な開栓性と耐落下衝撃性能が得られ、多量の滑剤を添加する必要がない。
【００６０】
さらに、軟質層５ａだけを樹脂成型により形成するので、多様な形状の軟質層５ａを得ることができ、必要に応じて部分的厚さを個別に設定して材料の使用量を低減することができる。また、溶融した軟質材料を硬質シート５ｂ上に置き、樹脂成型するので、ライナー表面は完全に無菌状態になり、衛生的に優れたキャップが得られる。なお、硬質シート５ａに予め印刷を施す場合でも、印刷面が軟質層５ｂによりカバーされて直接内容物と接触しないために衛生的に優れている。
【００６１】
また、軟質層５ｂを硬質シート５ａに対して同軸かつ小さい外径の円形でライナー係止突起よりも内側に形成するので、モールドパンチや口金部７に軟質層５ｂが付着してしまってライナー全体が引っ張られても、ライナー係止突起９に硬質シート５ａの外縁部が当たって係止され、ライナー５がキャップシェル４から抜けてしまうことを抑制することができる。
【００６２】
さらに、硬質シート５ａの厚さをｔ（ｍｍ）とし、曲げ弾性率をｆ（ＭＰａ）とした際、ｔ×ｆを１５０以上とすることにより、モールドパンチや口金部７に軟質層５ｂが付着して引っ張られて硬質シート５ａがライナー係止突起９に当接した際に、硬質シート５ａの高い曲げ弾性によってライナー係止突起９から抜けることを防ぐことができる。
また、軟質層５ｂの口金部７に接する部分の厚さを、他の部分よりも厚くすることにより、高いシール性を得ることができると共に、口部に接する部分以外は薄くすることができ、軟質材料の使用量を低減することで、低コスト化を図ることができる。
【００６３】
また、硬質シート５ａとライナー係止突起９との位置関係が上述した範囲に設定されているので、硬質シート５ａとライナー係止突起９との接触を防ぎ、開栓トルクの増加を防止すると共に、ライナー５の脱落を防止することができる。
また、天板部２とライナー５との間に不揮発性有機液体を塗布するので、ライナー５の付着性及びガスバリアー性の向上を図ることができる。特に、不揮発性有機液体の塗布量を、上述した範囲に入るように設定しているので、ライナー５の面積に応じた滲み出しのない適正な塗布量と良好なガスバリアー性とを得ることができる。さらに、不揮発性有機液体が、シリコーンオイル又はグリセリンであるので、ガスバリアー性が著しく向上する。なお、不揮発性有機液体としてグリセリンを選択すると、水の添加によって不揮発性有機液体の動粘度を容易に調整することができる。
【００６４】
なお、本発明の技術範囲は上記実施形態に限定されるものではなく、本発明の趣旨を逸脱しない範囲において種々の変更を加えることが可能である。
【実施例】
【００６５】
次に、本発明に係るライナー付きキャップの製造方法及びライナー付きキャップ並びにキャップ付きボトルを、実際に作製した実施例により具体的に説明する。
キャップシェル４の作製は、まずアルミ合金板の内外面にエポキシフェノール、ポリエステル等の塗料を１〜１０μｍの厚さで２〜数回焼付け塗装し、これをプレスにてカップ状に打ち抜く。そして、これに、ミシン部１０、ナール８、ライナー係止突起９等をカップ側面に加工する。これをキャップシェル４とする。
【００６６】
これに対応するライナー５は、まず硬質の合成樹脂（例えばＨＤＰＥ、ＰＰ、各種ナイロン、ＰＡＮ、ＰＥＴ、ＰＢＴ、ＰＣ等）を押出機２５とＴダイ２４を使って硬質シート５ａ用の単層シート２７を作製する。このときの単層シート２７の厚さは０．１〜１．０ｍｍの間が好ましい。より好ましくは０．２〜０．８ｍｍの範囲のものである。この合成樹脂は一定の剛性が必要であり、厚さにもよるが曲げ弾性率が４００ＭＰａ以上であることが好ましい。この硬質シート５ａの表面に必要に応じてコロナ放電処理等を施しても良い。また、この硬質シート５ａは軟質層５ｂを接着させるために、接着成分をラミネートまたは塗布してあってもよい。
【００６７】
この単層シート２７をディスク状の硬質シート５ａに打ち抜き、キャップシェル４に挿入する。このときの硬質シート５ａの径はライナー係止突起９の内径より大きく、かつキャップシェル４の中で自由回転できる状態でなければならない。このときの打ち抜き屑２８は、直ちにチップ化して直ちに硬質部材の原料として使用できる。
【００６８】
この硬質シート５ａを挿入されたキャップシェル４に、次の工程で押出機であるモールドライナー機押出機２９から押し出された軟質層５ｂ用の溶融樹脂の一定量をカットし、硬質シート５ａ中央に置き、直ちにコールドパンチで押圧し、軟質層５ｂとしての一定の形状を形成する。このときの軟質層５ｂは、各種エラストマーまたは樹脂とエラストマーとのブレンド等が良好な結果を示す。エラストマーとしては、オレフィン系エラストマー、スチレン系エラストマー、ポリアミド系エラストマー、ポリエステル系エラストマー、ポリウレタン系エラストマー、塩ビ系エラストマー等がある。
【００６９】
これらの軟質層５ｂ用の柔軟部材としては、ＪＩＳ硬度で５０（Ｄ硬度）以下であることが好ましい。より好ましくは４５（Ｄ硬度）以下である。この形成された密封層（軟質層５ｂ）の厚さは、少なくとも口金部７に接触する部分において０．１〜０．８ｍｍが好ましい、より好ましくは０．２〜０．６ｍｍである。
【００７０】
＜実施例１＞
次に、本発明の効果を確認するために行った比較試験結果について説明する。
この試験では、内外面塗装した厚さ０．２５ｍｍのアルミニウム合金板を３８ｍｍＰＰキャップのキャップシェル４を成型した。このキャップシェル４は、内面にポリオレフィン系滑剤入りのエポキシフェノール塗料を５０ｍｇ／ｄｍ２で焼き付け塗布したアルミシートを使用した。そして、押出機２５、Ｔダイ２４で成形したポリプロピレンのシートを３７．４ｍｍの硬質シート５ａに打ち抜き、これをキャップシェル４に挿入した。なお、キャップシェル４に入れた硬質シート５ａの厚さは、Ｔダイ２４のスリット幅を変えて数種類作製した。
【００７１】
この硬質シート５ａを挿入したキャップシェル４に、押出機２５から押し出した溶融したエラストマーをこれに一定量供給し、直ちにコールドパンチで押圧して軟質層５ｂとしての形状を作製した。上記エラストマーとしては、ＰＰと流動パラフィンと高分子ＳＥＰＳのブレンドしたスチレン系エラストマーとを使用した。また、軟質層５ｂのシール部（ライナー５が口金部７と接する部分）の厚さが異なるものを、数種類作製した。また、このとき、口金部７の密封性に関係しない軟質層５ｂの中央部は、出来る限り薄くなるように成形した。
【００７２】
このキャップ１の特性を調べるために、２７５ｇ（全量３３８ｍｌ）入りのアルミボトルに水を充填し、供試キャップでキャッピングした。このキャッピングは、シングルヘッドキャッパーを使用した。プレッシャーブロックは、絞径がφ３５．６ｍｍで絞り深さを１．８ｍｍに設定したものを使用した。また、ヘッドプレッシャーは、１１００Ｎでキャッピングした。
【００７３】
ヘッドスペースは、６３ｍｌ取り、ヘッドスペース部を窒素ガスで置換し、シーリングして１２１℃−２０分のレトルト処理を加えた。その後、レトルト直後のシール性、室温放置後の開栓トルク値、落下衝撃性能等を調べた。これらの評価結果を以下の表１に示す。なお、比較例として、インシェルモールドタイプのキャップについても同様に評価した結果を表１に示す。
【００７４】
【表１】
2008213039.tif 000003
【００７５】
注１）  シール性は、レトルト前後の内圧を調べ、その変化によりモレの有無を調べた。表は、モレ数／試料数を示す。
注２）  落下衝撃性能は、キャッピング、レトルト処理、１日放置後、ボトルを３０ｃｍの高さから垂直に１０°の角を持った鉄盤上に倒立落下させ、落下前後の内圧の差を調べ、漏れの発生数を調べた。試料数各１０。表は、モレ数／試料数を示す。
注３）  開栓トルクは、キャッピング、熱処理後４週間室温にて放置後において、回転開始時のトルク値（第１トルクをトルクメーターにて測定。）とした。単位：Ｎ・ｃｍ。試料数１０の平均値。
【００７６】
注４）  ＰＰは、ランダムＰＰを使用した。（曲げ弾性率：９５０ＭＰａ）
注５）  ＴＰＳは、スチレン系エラストマーでＰＰとＳＥＢＳ（スチレンエチレンブチレンスチレンブロック共重合体）と流動パラフィンのブレンド品である。
注６）  硬質シート、軟質層（口金部と接する部分）の厚さの単位：ｍｍ。
注７）  モールド適性の表示：◎＝良好、○＝ライナー外周部に僅かに凹みが見られるもの、△＝  ライナー外周部に欠け発生、×＝外周部欠け部分大きくシール性に影響があるもの。
注８）  スッポヌケ性：◎＝モールド時ライナーがキャップシェルから外れないもの、○＝ライナーがやや持ちあがるもの、△＝持ち上がるがキャップシェルに収まっているもの、×＝ライナーがキャップシェルからはずれるもの。
注９）絞り深さ：プレッシャーブロックの絞り深さを１．８０ｍｍにセットしたときの各々の実測値。試料数１０の平均値。単位ｍｍ。
注10）総合評価  
◎◎＝開栓トルク性、シール性、耐落下衝撃性能良好なもの。
◎○＝開栓トルク性、シール性、耐落下衝撃性能良好であるがスッポヌケ性がやや劣るもの。
○△＝開栓トルク性はやや劣る。シール性、耐落下衝撃性能もやや劣るもの。
○×＝開栓トルク性はやや劣る。シール性、耐落下衝撃性能が劣るもの。
×◎＝開栓トルク性は劣る。シール性、耐落下衝撃性能が良好なもの。
【００７７】
上記表１から分かるように、摺動層（硬質シート５ａ）のＰＰが０．２ｍｍ上で密封層（軟質層５ｂ）がＴＰＳであるものは、インシェルモールド方式によるＴＰＳ単独ライナーに比べ、開栓性、耐落下衝撃性で優れた結果を示している。また、摺動層（硬質シート５ａ）が薄すぎると、インシェルモールド時にスッポヌケが発生する可能性がある。逆に摺動層（硬質シート５ａ）厚すぎると、耐落下衝撃性が劣ることがわかる。しかしながら、これらの場合でも、良好な開栓性を有していると共に、硬質シート５ａの抜き屑２８を再利用できるメリットがある。
【００７８】
＜実施例２＞
実施例２のライナーは実施例１と同様に作製し、比較例として二層ライナー材との生産性の比較を行った。実施例２は、実施例１と同様に、ＰＰシートから硬質シート５ａを打ち抜き、抜き屑２８は粉砕し、ＰＰ材と混ぜて再度シート材料として使用した。比較例のシートは、シート成型機の二層押出機とＴダイにてＰＰとスチレン系エラストマーとを押出貼合し、冷却ローラーで厚さを調整して一定の幅に切断した。その後、これをφ３７．４ｍｍのディスク状に打ち抜き、キャップシェルに挿入した。このときの打ち抜きは、シートから最大個数が取れる配置で行った。このときのキャップとしての性能及びライナーの生産効率を比較した。ただし、総合評価の基準は実施例１と異なる。その結果を表２に示す。
【００７９】
【表２】
2008213039.tif 000004
【００８０】
注１）ライナー材の厚さ物性値、容器としての性能、評価方法は、実施例１と同一とした。ただし、総合評価は下記の通り。
注２）成形性評価：◎＝良好、○＝ほぼ良好、△＝やや問題あり、×＝成形性不良。
注３）材料効率（％）＝（ライナー使用重量／投入ライナー材量）×１００
注４）総合評価：
◎◎＝開栓トルク性、耐落下衝撃性能、シール性良好で、生産効率が高いもの。
◎×＝開栓トルク性、耐落下衝撃性能、シール性良好であるが生産効率が低いもの。
【００８１】
上記表２の結果、比較例である二層シートの材料効率は５０％台であったが、実施例２の方式では、９０％近い効率であった。また、開栓トルクは差が無かったが、密封性では二層シートの場合、摺動層が厚すぎると、落下衝撃においてモレが認められた。
【００８２】
＜実施例３＞
実施例３では、ライナー係止突起９を持った２８ＰＥＴボトル用樹脂キャップ（ポリプロピレン製）のキャップシェル４を射出成型機で成形し、これに実施例１と同様に押出機２５、Ｔダイ２４から押出成形したシートから打ち抜いた硬質シート５ａを挿入した。このときの硬質シート５ａは、挿入された時点で樹脂キャップシェル４の側壁の天面に近い部分に形成されているライナー係止突起９により、自由に動くが安定して係止している状態になっている。これに軟質層としてオレフィン系エラストマー(エチレンαオレフィン共重合体)をインシェルモールドした。
【００８３】
このキャップの特性を調べるために、５００ｍｌ入りのＰＥＴボトルに８０℃の熱水を充填し、供試キャップでシーリングした。このシーリングは、シングルヘッドキャッパーを使用し、締めトルクが２００Ｎｃｍになるようにセットした。これを冷却処理し、室温放置１週間後の開栓トルク値、落下衝撃性能等を調べた。これらの評価結果を以下の表３に示す。比較例として、ライナーがインシェルモールドタイプ及びライナレスタイプの２８ＰＥＴボトル用樹脂キャップ（ポリプロピレン製）も供試した。その結果を併せて表３示す。なお、評価方法は、実施例１と同じとした。ただし、落下衝撃性能のモレの評価は液面の位置の変化で調べた。
【００８４】
【表３】
2008213039.tif 000005
【００８５】
注１）ライナー材の厚さ物性値、容器としての性能、評価方法は、実施例１と同一。ただし、総合評価は注３の通り。
注２）ライナー材：ＨＤＰＥ＝高密度ポリエチレン、ＴＰＯ＝オレフィン系エラストマー。
注３）総合評価：
◎◎＝ライナー成形性良好、開栓トルク性、耐落下衝撃性能が良好なもの。
◎△＝開栓トルク性、耐落下衝撃性能が良好。ライナー成形性がやや劣る。
◎×＝ライナー成形性が良好だが、開栓トルク性、耐落下衝撃性能が劣るもの。
【００８６】
表３から分かるように、実施例３のキャップは、インシェルモールド方式、ライナレス方式のキャップに比べ、開栓トルクが低く良好な値を示している。
【００８７】
＜実施例４＞
実施例４では、実施例１と同様に３８ｍｍＰＰキャップシェル４を成型し、キャップシェル４の使用塗料も実施例１とほぼ同じとした。これに押出機２５、Ｔダイ２４で成形した厚さの異なる樹脂のシートを３７．４ｍｍのディスク状の硬質シート５ａに打ち抜き、キャップシェル４に入れた。この硬質シート５ａが挿入されたキャップシェル４に、実施例１と同様に押出機２５から押し出した溶融したエラストマーをこれに一定量供給し、直ちにコールドパンチで押圧して軟質層５ｂを作製した。このエラストマーも実施例１と同様のものを使用した。硬質シート５ａは耐スッポヌケ性を調べるために材料ごとに曲げ弾性率と、厚さを測定した。
【００８８】
このキャップの特性を調べるために、実施例１と同様の評価を行った。すなわち、２７５ｇ（全量３３８ｍｌ）入りのアルミボトルに８５℃の熱水を充填し、供試キャップでキャッピングした。このキャッピングは、シングルヘッドキャッパーを使用した。プレッシャーブロックは、絞径がφ３５．６ｍｍで絞り深さを１．８ｍｍに設定したものを使用した。また、ヘッドプレッシャーは、１１００Ｎでキャッピングした。ヘッドスペースは６３ｍｌ取り、ヘッドスペース部を窒素ガスで置換し、キャッピングした。ヘッドスペースは、６３ｍｌ取り、ヘッドスペース部を窒素ガスで置換し、シーリングした。この後、直後のシール性、室温放置後の開栓トルク値、落下衝撃性能等を調べた。これらの評価結果を以下の表４に示す。
【００８９】
【表４】
2008213039.tif 000006
【００９０】
注１）  落下衝撃性能は、キャッピング、１日放置後、ボトルを３０ｃｍの高さから垂直に１０°の角を持った鉄盤上に倒立落下させ、落下前後の内圧の差を調べ、漏れの発生数を調べて。試料数各１０。表中、モレ数／試料数を示す。
注２）  開栓トルク：キャッピング後１週間室温にて放置後、回転開始時のトルク値（第１トルクをトルクメーターにて測定）。試料数１０の平均値。単位：Ｎ・ｃｍ。
【００９１】
注３）  ライナー材の厚さ物性値、成形性，容器蓋としての性能、評価法は、実施例１と同じ。
注４）  曲げ弾性率の単位：ＭＰａ
注５）  ライナー材：ＰＰ＝ポリプロピレン、ＨＤＰＥ＝高密度ポリエチレン、ＬＤＰＥ＝低密度ポリエチレン、Ｎｙ６６＝ナイロン６６、ＴＰＳ＝スチレン系エラストマー、ＴＰＯ＝オレフィン系エラストマー
注６）総合評価  
◎◎＝ライナー成形性良好、開栓トルク性、耐落下衝撃性能は良好。
△◎＝ライナー成形性が劣るが、開栓トルク性、耐落下衝撃性能は良好。
【００９２】
表３から分かるように、本発明のキャップはインシェルモールド方式、ライナレス方式のキャップに比べ、開栓トルクが低く良好な値を示している。また、表４から分かるように、本発明の実施例でも曲げ弾性率をｆ（ＭＰａ）とし、硬質シート５ａの厚さをｔ（ｍｍ）とした場合、ｔ×ｆの値が１５０以上であると硬質シート５ａ上に軟質層５ｂを成型する時に、スッポヌケ現象が起きない。
【００９３】
＜実施例５＞
この試験では、内外面塗装した板厚０．２５ｍｍのアルミニウム合金板を用いて、３８ｍｍＰＰキャップのキャップシェルを成型した。このキャップシェルには、内面にポリオレフィン系滑剤入りのエポキシフェノール塗料を５０ｍｇ／ｄｍ２で焼き付け塗布したアルミシートを使用した。これをプレスで打ち抜き、３８ｍｍＰＰキャップシェルに成型し、このキャップシェルに不揮発性有機液体としてシリコーンオイル又はグリセリンを使用し、キャップシェルの内面中央に量を変えて塗布した。
【００９４】
そして、押出機、Ｔダイで成形したポリプロピレンのシートを、直径３７．４ｍｍの硬質シートに打ち抜き、これをキャップシェルに挿入した。なお、シートは成型条件を変えて厚さの異なるものについても成型した。
【００９５】
この硬質シートを挿入したキャップシェルに、押出機から押し出した溶融したエラストマーを一定量供給し、直ちにコールドパンチで押圧して軟質層としての形状を作製した。上記エラストマーとしては、ＰＰと流動パラフィンと高分子ＳＥＰＳとのブレンドしたスチレン系エラストマーとを使用した。このエラストマーの厚さは、シートの厚さに対応して変更した。
【００９６】
また、このとき、口金部の密封性に関係しない軟質層の中央部は、できる限り薄くなるように成形した。このキャップを、３１０ｇ（全量３５０ｍｌ）入りのアルミボトルにキャッピングした。内容物としては、ビタミンＣを一定量添加した水を使用し、ヘッドスペース部を４０ｍｌ取った。このヘッドスペース部を窒素ガスで置換し、キャッピングして１２１℃−２０分のレトルト処理を加えた後、開栓トルク、落下衝撃性能、ビタミンＣの保持率を調べた。また、開栓トルクを測定したキャップにより、不揮発性有機液体のキャップへの滲み出し程度を目視にて観察した。
【００９７】
また、内外面塗装した３３ＰＰキャップ（アルミ板厚０．２３ｍｍ、ライナー外径３２．８ｍｍ）及び２８ＰＰキャップ（アルミ板厚０．２２ｍｍ、ライナー外径２７．４ｍｍ）についても、同様の評価を行った。
その結果を、表５，６，７に示す。
【００９８】
【表５】
2008213039.tif 000007
【表６】
2008213039.tif 000008
【表７】
2008213039.tif 000009
【００９９】
注１．  シリコーンオイルは、粘度１０００ｃＳｔのものを使用。グリセリンは、粘度１５００ｃＳｔ（２０℃）のものを使用。
注２．  インシェルモールド部の厚さは、容器口唇部（口金部）と接する部分の平均厚さ。
注３．  シール性は、レトルト前後の内圧を調べ、その変化によりモレの有無を調べたレトルト直後のモレ％を示す。試料数各１０。
注４．  落下衝撃性能は、キャッピング、レトルト処理、１日放置後、ボトルを４０ｃｍの高さから垂直に１０°の角を持った鉄盤上に倒立落下させ、落下前後の内圧の差を調べ、漏れの発生数を調べた。試料数各１０。
【０１００】
注５．  開栓トルクは、キャッピング、熱処理後１週間室温にて放置後において、回転開始時のトルク値（第１トルクをトルクメーターにて測定。）とした。試料数１０の平均値。第２トルク（ブリッジ部破断時のトルク）は記載せず。
注６．  ビタミンＣの減少量の測定は、約１００ｐｐｍのビタミンＣ溶液をボトルに充填し、キャッピング、熱処理後４０℃恒温室に１月間放置し、ビタミンＣの消費量を自動電位滴定装置で測定した。
ビタミンＣの保持率とその評価。◎＝保持率が高いもの、○＝保持率ほぼ良好なもの、×＝保持率劣るもの。
注７．  塗布液滲出程度：◎＝全く滲み出しが認められないもの、○＝ライナーの側面に僅かに認められるもの、×＝キャップシェルまで液の滲み出しが認められるもの。
注８．  総合評価：◎＝塗布液体の滲み出しみられず、酸素バリアー性良好なもの、○＝酸素バリアー性ほぼ良好で液滲み出し無いもの、または酸素バリアー性良好で塗布液体滲み出しライナー側面までのもの、△＝酸素バリアーがやや劣る。塗布液体の滲み出しがキャップ側面からボトルネジ部に滲み出しが見られるもの。
【０１０１】
表５から分かるように、ＰＰシートとインシェルモールド方式によるエラストマーとによるライナーは、シリコーンオイル等の不揮発性有機液体を一定量塗布することにより、酸素バリアー性の向上が認められる。また、これによるシール性、耐落下衝撃性の低下は認められず、開栓性の低下が認められる。このシート＋モールド方式のライナー材において、シートとキャップシェルとの間に、シリコーンオイル等の不揮発性有機液体を塗布することによる酸素バリアー性の向上は、その塗布量が少なすぎると効果は少ないが、多すぎると、キャッピング、レトルト処理後、キャップシェルの内側に不揮発性有機液体の滲みが認められる。
【０１０２】
この適正な塗布量Ｙ（ｍｇ）は、ライナーの面積Ｓ（ｃｍ２）に比例し、Ｙ＝ａＳの関係が有る。この際のａの値は、好ましくは０．０１〜１であり、より好ましくは０．０２〜０．９である。なお、無塗布の場合、ＰＰシートの厚さを厚くすることにより、ややバリアー性は向上するが、逆に落下衝撃性能が低下する。
【０１０３】
＜実施例６＞
この試験では、内外面塗装した０．２５ｍｍ合金板を用いて、３８ｍｍＰＰキャップのシェルを成型した。このキャップシェルの内面に、シリコーンオイルを一定量（２ｍｇ）塗布した後、さらに実施例５と同様にライナー材を形成した。このキャップを使用し、実施例５と同様にキャッピング、レトルト処理を施し、Ｘ線テレビ透視装置でライナー先端部とライナー係止突起との距離を測定した後、７０℃で保管、開栓して内圧を開放し直ちに元の位置まで閉栓し、５℃に保管した後、開栓し、ライナーのはずれ状態を調べた。キャップシェルとしては、ライナー係止突起の位置及び大きさ（深さ）の異なるものを数種類作製した。また、キャッピング時の絞り深さは、１．０ｍｍ〜３．０ｍｍまで数段階に変えた。これによりライナーとライナー係止突起との位置を変化させた。
【０１０４】
【表８】
2008213039.tif 000010
【０１０５】
注１  Ｗは、キャッピングした後のライナーのＰＰシートの内径とライナー係止突起先端の外側との寸法である。
注２  ｈは、ＰＰシートの先端とライナー係止突起との差である。
注３  ライナー外れ状態の評価：◎＝全く外れないもの、○＝ライナーの一部がライナー係止突起を超えたものが１本以上あるもの、△＝ライナーの半分以上がライナー係止突起を超えたものが１本以上あるもの、×＝ライナーのはずれが１本以上認められたもの。試料数は各１０本。
【０１０６】
以上の結果から、ライナーが落下または外れないためには、Ｗは好ましくは−０．２ｍｍ以上、１．０ｍｍ以下であり、より好ましくは０．０ｍｍ以上、１．０ｍｍ以下で、ライナーの脱落が無い。また、ｈは、好ましくは０．０ｍｍ以上、３．０ｍｍ以下であり、より好ましくは０．０ｍｍ以上、２．０ｍｍ以下である。なおかつｈとＷとは、好ましくはｈ（ｍｍ）＝３Ｗ（ｍｍ）＋１とｈ＝０とＷ＝２とで囲まれる範囲であることがわかる。また、より好ましくはｈ（ｍｍ）＝３Ｗ（ｍｍ）＋０．４とｈ＝０とＷ＝２で囲まれる範囲で脱落が無い。
【図面の簡単な説明】
【０１０７】
【図１】本発明に係るライナー付きキャップの製造方法及びライナー付きキャップ並びにキャップ付きボトルの一実施形態において、キャップを示す一部を破断した側面図である。
【図２】本実施形態において、キャップ付きボトルを示す一部を破断した要部側面図である。
【図３】本実施形態において、ライナー付きキャップの製造方法における製造工程を示す説明図である。
【図４】本実施形態において、ライナーとライナー係止突起との位置関係を説明するためのキャッピング状態の要部を拡大した断面図である。
【図５】本実施形態において、硬質シートの外周縁部の内側とライナー係止突起の外側との距離Ｗと、硬質シートの外周縁部とライナー係止突起との間隔ｈと、の良好な範囲を示すグラフである。
【図６】本実施形態において、ライナーの面積Ｓと、不揮発性有機液体の塗布量Ｙと、の良好な範囲を示すグラフである。
【符号の説明】
【０１０８】
１…キャップ（ライナー付きキャップ）、２…天板部、３…筒状周壁部、４…キャップシェル（キャップ本体）、５…ライナー、５ａ…硬質シート、５ｂ…軟質層、７…口金部、６…キャップ付きボトル、９…ライナー係止突起、１３…ボトル本体
【図１】
2008213039.tif 000011
【図２】
2008213039.tif 000012
【図３】
2008213039.tif 000013
【図４】
2008213039.tif 000014
【図５】
2008213039.tif 000015
【図６】
2008213039.tif 000016